(57)【要約】【課題】光造形法における硬化物の厚み制御をより簡便に行うことが可能な成形体の製造方法を提供する。【解決手段】被成形体１の表面１ａと光ファイバー１４の光射出口１４１ａとの離間距離Ｈを所望の値に制御する工程と、光射出口１４１ａと、被成形体１の表面１ａに供給された樹脂２と、を接触させた状態で、光射出口１４１ａから樹脂２に光照射を行う工程と、を有する成形体の製造方法。【選択図】図２
2015085626.tif 000002
【特許請求の範囲】
【請求項１】
被成形体の表面と光ファイバーの光射出口との離間距離を所望の値に制御する工程と、
前記光射出口と、前記被成形体の表面に供給された未硬化の光硬化性樹脂と、を接触させた状態で、前記光射出口から前記未硬化の光硬化性樹脂に光照射を行う工程と、を有する成形体の製造方法。
【請求項２】
前記制御する工程に先立って、前記被成形体の表面に前記未硬化の光硬化性樹脂を供給する工程を有する請求項１に記載の成形体の製造方法。
【請求項３】
前記供給する工程では、前記未硬化の光硬化性樹脂を前記光ファイバーの端部に付着させた状態で、前記光ファイバーを前記被成形体まで相対移動させ、前記端部に付着した前記未硬化の光硬化性樹脂を供給する請求項２に記載の成形体の製造方法。
【請求項４】
前記供給する工程では、前記被成形体の表面に前記未硬化の光硬化性樹脂を塗布する請求項２に記載の成形体の製造方法。
【請求項５】
前記供給する工程では、貯留された前記未硬化の光硬化性樹脂に前記被成形体を浸漬させる請求項２に記載の成形体の製造方法。
【請求項６】
前記供給する工程では、前記被成形体の表面に前記未硬化の光硬化性樹脂を連続的に供給する請求項２に記載の成形体の製造方法。
【請求項７】
前記光照射を行う工程では、前記被成形体と前記光射出口とを相対移動させながら連続的に光照射を行う請求項２から６に記載の成形体の製造方法。
【請求項８】
前記光射出口の表面エネルギーを下げる表面処理を行った前記光ファイバーを用いる請求項１から７のいずれか１項に記載の成形体の製造方法。
【請求項９】
前記光射出口に正の屈折力を有するレンズが設けられた前記光ファイバーを用いる請求項１から８のいずれか１項に記載の成形体の製造方法。
【発明の詳細な説明】
【技術分野】
【０００１】
本発明は、成形体の製造方法に関するものである。
【背景技術】
【０００２】
従来、光硬化性樹脂を用いた光造形法が知られている（例えば、特許文献１，２参照）。
【０００３】
光造形法では、まず、所望の成形体の三次元データに基づいて、当該三次元データを１つの軸方向に複数層に分割したスライスデータを作成する。次いで、貯留した未硬化の光硬化性樹脂に対し、作成したスライスデータ（例えばｎ番目の層のスライスデータ）に従って、光を走査しながら照射することで、ｎ番目の層を形成する。このように形成される層を順次積層させることで、所望の三次元形状の成形体を製造する。
【先行技術文献】
【特許文献】
【０００４】
【特許文献１】特開平０９−２０１８７７号公報
【特許文献２】特開２００６−２４００８０号公報
【発明の概要】
【発明が解決しようとする課題】
【０００５】
従来知られた方法では、スライスデータに基づいて形成される各層の厚みは、未硬化の光硬化性樹脂の厚みによって制御されている。具体的には、一定の厚みの層を形成し複数層を積層するために、未硬化の光硬化性樹脂を硬化した層に接して一定の厚みで配置し、当該光硬化性樹脂をスライスデータに基づいて光照射することで、厚みを制御した各層を形成している。
【０００６】
例えば、上記特許文献では、硬化した層の上に未硬化の光硬化性樹脂を配置した後、一定の厚みとなるようにスキージで余剰の樹脂を除去しており、操作や製造装置の構成が複雑になっていた。
【０００７】
本発明はこのような事情に鑑みてなされたものであって、光造形法における硬化物の厚み制御をより簡便に行うことが可能な成形体の製造方法を提供することを目的とする。
【課題を解決するための手段】
【０００８】
上記の課題を解決するため、本発明の一態様に係る成形体の製造方法は、被成形体の表面と光ファイバーの光射出口との離間距離を所望の値に制御する工程と、前記光射出口と、前記被成形体の表面に供給された未硬化の光硬化性樹脂と、を接触させた状態で、前記光射出口から前記未硬化の光硬化性樹脂に光照射を行う工程と、を有する。
【０００９】
本発明の一態様においては、前記制御する工程に先立って、前記被成形体の表面に前記未硬化の光硬化性樹脂を供給する工程を有する製造方法としてもよい。
【００１０】
本発明の一態様においては、前記供給する工程では、前記未硬化の光硬化性樹脂を前記光ファイバーの端部に付着させた状態で、前記光ファイバーを前記被成形体まで相対移動させ、前記端部に付着した前記未硬化の光硬化性樹脂を供給する製造方法としてもよい。
【００１１】
本発明の一態様においては、前記供給する工程では、前記被成形体の表面に前記未硬化の光硬化性樹脂を塗布する製造方法としてもよい。
【００１２】
本発明の一態様においては、前記供給する工程では、貯留された前記未硬化の光硬化性樹脂に前記被成形体を浸漬させる製造方法としてもよい。
【００１３】
本発明の一態様においては、前記供給する工程では、前記被成形体の表面に前記未硬化の光硬化性樹脂を連続的に供給する製造方法としてもよい。
【００１４】
本発明の一態様においては、前記光照射を行う工程では、前記被成形体と前記光射出口とを相対移動させながら連続的に光照射を行う製造方法としてもよい。
【００１５】
本発明の一態様においては、前記光射出口の表面エネルギーを下げる表面処理を行った前記光ファイバーを用いる製造方法としてもよい。
【００１６】
本発明の一態様においては、前記光射出口に正の屈折力を有するレンズが設けられた前記光ファイバーを用いる製造方法としてもよい。
【発明の効果】
【００１７】
本発明によれば、光造形法における硬化物の厚み制御をより簡便に行うことが可能な成形体の製造方法を提供することができる。
【図面の簡単な説明】
【００１８】
【図１】第１実施形態の成形体の製造方法を実施するために用いる製造装置の一例を示す模式図である。
【図２】第１実施形態の成形体の製造方法を示す工程図である。
【図３】第２実施形態の成形体の製造方法を示す工程図である。
【図４】第３実施形態の成形体の製造方法を示す工程図である。
【図５】第４実施形態の成形体の製造方法を示す工程図である。
【図６】第５実施形態の成形体の製造方法を実施するために用いる製造装置の一例を示す模式図である。
【図７】実施例の結果を示すグラフである。
【図８】実施例で製造した成形体を示す写真である。
【発明を実施するための形態】
【００１９】
以下、図を参照しながら、本発明の実施形態に係る成形体の製造方法について説明する。なお、以下の全ての図面においては、図面を見やすくするため、各構成要素の寸法や比率などは適宜異ならせてある。
【００２０】
［第１実施形態］
図１は、第１実施形態の成形体の製造方法を実施するために用いる製造装置１００の一例を示す模式図である。
【００２１】
製造装置１００は、光Ｌを照射する光源部１０と、被成形体１を保持する保持部２０と、光源部１０および保持部２０の運転を制御する制御部（不図示）と、を有している。製造装置１００は、被成形体１の表面に供給された未硬化の光硬化性樹脂２（以下、「樹脂２」と略して示す）に光Ｌを照射し、所望の立体的形状を有する成形体を製造する装置である。
【００２２】
被成形体１としては、樹脂材料、無機材料など種々の材料のものを用いることができる。また、被成形体１の形状は、樹脂２が配置される表面が平面であるものに限らず、曲面を有するものであってもよい。被成形体１は、板状、柱状、球状など種々の形状の部材の他、予め任意の造形法を用いて形成された成形体であってもよい。また、樹脂２を硬化させた際に樹脂２を強固に付着させるため、粗面化や樹脂コーティングなどの表面処理を施したものであってもよい。
【００２３】
本実施形態では、被成形体１として、ガラス製のスライドグラスを用いることとして説明する。
【００２４】
樹脂２としては、未硬化状態で液状の光硬化性樹脂を用いることができる。このような樹脂としては、通常知られたものを用いることができ、エポキシ樹脂、アクリル樹脂およびシリコーン樹脂を例示することができる。
【００２５】
樹脂２には、光重合開始剤やフィラーが含まれていてもよい。例えば、フィラーとして銀微粒子が含まれていると光硬化性の銀ペーストとなり、配線構造の形成に用いることができる。
【００２６】
本実施形態では、樹脂２として紫外線硬化性樹脂を用いることとして説明する。
【００２７】
光源部１０は、レーザー光源１１と、シャッター１２と、対物レンズ１３と、光ファイバー１４と、第１支持部１５と、第２支持部１６と、を有している。
【００２８】
レーザー光源１１は、樹脂２の光重合を開始させる波長のレーザー光ＬＢを射出する。例えば、樹脂２が紫外線硬化性樹脂である場合は、レーザー光源１１として紫外線レーザーを射出する装置を用いることができる。本実施形態では、レーザー光源１１は紫外線レーザーを照射することとして説明する。
【００２９】
シャッター１２は、レーザー光源１１から射出されるレーザー光ＬＢを遮蔽し、または通過させる。これにより、光照射が不要な箇所においては、レーザー光源１１を消灯することなく、光照射を停止させることができる。シャッター１２は、例えば、不図示の制御部の指示により開閉動作を行う。
【００３０】
対物レンズ１３は、レーザー光源１１から射出されるレーザー光ＬＢを集光する。これにより、光ファイバー１４の一端に効率的にレーザー光ＬＢを導入することができる。
【００３１】
光ファイバー１４は、一端側から入射するレーザー光ＬＢを内部で導波し、他端側から射出する。光ファイバー１４は、通常知られたものを使用することができ、製造する成形体を造形する際の解像度に応じて、コアの直径を適宜選択することができる。例えば、表面凹凸が少ない成形体のように粗い造形でも構わない場合には、太いコアの光ファイバーを用いることができ、細かな造形処理が必要な部分を成形する場合には、細いコアの光ファイバーを用いることができる。
【００３２】
光ファイバー１４の一端は、対物レンズ１３を介したレーザー光ＬＢの入射口である。他端は、本発明における光射出口に該当する。
【００３３】
光ファイバー１４は、一端側を第１支持部１５で支持され、他端側を第２支持部１６で支持されている。
【００３４】
第１支持部１５は、クランプ１５１と、ストレインリリーフ１５２と、３軸ステージ１５３を有している。クランプ１５１およびストレインリリーフ１５２は、光ファイバー１４の一端を支持している。３軸ステージ１５３は、光ファイバー１４の一端の空間位置を三次元的に移動させることができる。これにより、対物レンズ１３の集光位置と光ファイバー１４の一端の位置との位置合わせが容易になる。
【００３５】
第２支持部１６は、クランプ１６１と、ストレインリリーフ１６２とを有している。クランプ１６１およびストレインリリーフ１６２は、光ファイバー１４の他端を支持している。第２支持部１６は、不図示の基台等に取り付けられ、光ファイバー１４の他端の空間位置を固定している。
【００３６】
クランプ１６１から光ファイバー１４の他端までの距離が長いと、光ファイバー１４が撓みやすくなり、光照射位置が変化する結果、造形の精度が低下するおそれがある。そのため、第２支持部１６が光ファイバー１４を支持する位置は、樹脂２に触れない位置で、かつ極力、光ファイバー１４の他端に近い位置が好ましい。
【００３７】
保持部２０は、載置台２１と、ｘｙｚ軸自動ステージ２２と、ｚ軸ステージ２３とを有している。
【００３８】
載置台２１は、被成形体１を載置する。
【００３９】
ｘｙｚ軸自動ステージ２２は、例えば、不図示の制御部の指示により、成形体の製造中に載置台２１をｘ，ｙ，ｚ軸方向に自動的に動かす。これにより、ｘｙｚ軸自動ステージ２２は、光ファイバー１４の他端と被成形体１および被成形体１上に供給されている樹脂２との相対位置を変更する。
【００４０】
ｚ軸ステージ２３は、例えば、被成形体１の高さ位置の初期状態を設定する際に用いる。
【００４１】
図２は、本実施形態の成形体の製造方法を示す工程図である。図では、光ファイバー１４のコアを符号１４１、クラッドを符号１４２として示している。
【００４２】
まず、図２（ａ）に示すように、光ファイバー１４の他端１４ａを、所定の位置に配置した未硬化の光硬化性樹脂２Ａに接触させ、他端１４ａに樹脂２を付着させる。その後、樹脂２を他端１４ａに付着させた状態で、光ファイバー１４を被成形体１まで相対移動させ、他端１４ａに付着した樹脂２を被成形体１の表面１ａに付着させて供給する（供給する工程）。
【００４３】
次いで、図２（ｂ）に示すように、コア１４１の端部である光射出口１４１ａと、表面１ａとの離間距離Ｈを所望の値に制御する（制御する工程）。
【００４４】
次いで、光射出口１４１ａと、被成形体１の表面に供給された樹脂２と、を接触させた状態で、光射出口１４１ａから樹脂２に光Ｌを照射する（光照射を行う工程）。これにより、光射出口１４１ａと表面１ａとの間の樹脂２が硬化する。樹脂２の硬化物の高さは、離間距離Ｈに等しい。すなわち、離間距離Ｈを機械的に制御することにより、樹脂２の硬化物の高さを制御することができる。そのため、従来の方法のように未硬化の光硬化性樹脂の厚みを制御する必要がなく、容易に樹脂２の硬化物の高さを制御することができる。
【００４５】
次いで、図２（ｃ）に示すように、光ファイバー１４を光照射方向とは交差する方向（図では、表面１ａの面方向）に光ファイバー１４を相対移動させる。樹脂２の硬化物は、光射出口１４１ａに付着した状態で生成するが、光ファイバー１４を光照射方向とは交差する方向に移動させることで、硬化物と光射出口１４１ａとが容易に剥離する。その後、残存する樹脂２を適宜溶剤で洗浄する。これにより、高さが離間距離Ｈに制御された円柱状の成形体３を破損することなく得ることができる。
【００４６】
また、図２（ｂ）に示す樹脂２の液滴内で、被成形体１の表面１ａの面方向に、光ファイバー１４を二次元的に相対移動させることで、表面１ａの面方向に広がる層状の成形体３が得られる。
【００４７】
このとき、液滴の量が多い場合は、さらに離間距離Ｈを制御して、層状の成形体３の上に繰り返し成形体を形成することにより、複数層が積層した成形体を製造することができる。
また、液滴の量が少ない場合には、層状の成形体３の上で図２（ａ）（ｂ）（ｃ）と同様の操作を行うことにより、複数層が積層した成形体を製造することができる。
【００４８】
なお、光ファイバー１４のコアの直径が大きい場合や、光射出口１４１ａと樹脂２との親和性が高い場合には、光射出口１４１ａと樹脂２の硬化物との剥離強度が樹脂２の硬化物と表面１ａとの剥離強度よりも大きくなる場合がありうる。そのような場合、光ファイバー１４を移動させても、光射出口１４１ａと樹脂２の硬化物とが剥離する前に、樹脂２の硬化物が表面１ａから剥離し、破損するおそれがある。
【００４９】
このような場合、予め光射出口の表面エネルギーを低下させる表面処理を行い、光射出口１４１ａと樹脂２の硬化物との剥離強度を未処理の場合よりも下げておくとよい。このような処理としては、例えば、光射出口１４１ａの表面をフッ素コートする処理が挙げられる。
【００５０】
その後、図２（ｄ）に示すように、表面１ａにおいて図２（ａ）（ｂ）（ｃ）の工程を繰り返すことで、表面１ａの任意の箇所に成形体３を形成することができる。すなわち、図２（ｂ）で示した樹脂２の液滴の配置位置とは異なる位置に、成形体３を形成することができる。そのため、成形体の形成が必要な箇所に少量の樹脂２を供給して、所望の成形体を製造することが可能である。
【００５１】
成形体３の形状は、上述の離間距離Ｈの他、光ファイバー１４のコア１４１の直径、レーザー光源１１の出力、光Ｌの照射時間、等を変更することにより制御可能である。例えば、レーザー光源１１の出力（射出光強度）を上げると射出される光Ｌが射出方向に広がりやすく、その結果、円錐台状の成形体が得られる。
【００５２】
以上のような成形体の製造方法によれば、光造形法における硬化物の厚み制御をより簡便に行うことができる。
【００５３】
［第２実施形態］
図３は、第２実施形態の成形体の製造方法を示す工程図である。本実施形態においては、第１実施形態において示した製造装置１００を用いることとして説明する。
【００５４】
まず、図３（ａ）に示すように、被成形体１の表面に樹脂２を塗布し、樹脂２の塗膜を形成する（供給する工程）。塗膜の形成方法については、スクリーン印刷法、スピンコート法、インクジェット印刷法、バーコート法等の公知の印刷方法を採用することができる。
【００５５】
次いで、図３（ｂ）に示すように、コア１４１の端部である光射出口１４１ａと、表面１ａとの離間距離Ｈを所望の値に制御する（制御する工程）。
【００５６】
次いで、光射出口１４１ａと、被成形体１の表面に供給された樹脂２と、を接触させた状態で、光射出口１４１ａから樹脂２に光Ｌを照射する（光照射を行う工程）。
【００５７】
次いで、図３（ｃ）に示すように、光ファイバー１４を光照射方向とは交差する方向（図では、表面１ａの面方向）に光ファイバー１４を相対移動させる。その際、図に示すように被成形体１と光射出口１４１ａとを相対移動させながら連続的に光照射を行うこともできる。これにより、円柱状の硬化物が光射出口１４１ａの移動方向で接触しながら連続的に形成され、その結果、高さが離間距離Ｈに制御された帯状の成形体４が得られる。
【００５８】
また、第１実施形態と同様に、被成形体１の表面１ａの面方向において光ファイバー１４を二次元的に相対移動させることで、表面１ａの面方向に広がる層状の成形体４や、複数層が積層した成形体を製造することができる。
【００５９】
以上のような成形体の製造方法によっても、光造形法における硬化物の厚み制御をより簡便に行うことができる。
【００６０】
［第３実施形態］
図４は、第３実施形態の成形体の製造方法を示す工程図である。本実施形態においては、第１実施形態において示した製造装置１００を用いることとして説明する。
【００６１】
まず、図４（ａ）に示すように、貯留部５０の中に樹脂２を貯留し、載置台５１に載置された被成形体１を貯留された樹脂２の中に浸漬する（供給する工程）。
【００６２】
次いで、コア１４１の端部である光射出口１４１ａと、表面１ａとの離間距離Ｈを所望の値に制御する（制御する工程）。次いで、光射出口１４１ａと、被成形体１の表面に供給された樹脂２と、を接触させた状態で、光射出口１４１ａから樹脂２に光Ｌを照射する（光照射を行う工程）。
【００６３】
次いで、図４（ｂ）に示すように、光ファイバー１４を光照射方向とは交差する方向（図では、表面１ａの面方向）に光ファイバー１４を移動させる。その際、図に示すように被成形体１と光射出口１４１ａとを相対移動させながら連続的に光照射を行うことで、高さが離間距離Ｈに制御された帯状の成形体５、または層状の成形体５が得られる。
【００６４】
また、第１実施形態と同様に、被成形体１の表面１ａの面方向において光ファイバー１４を二次元的に相対移動させることで、表面１ａの面方向に広がる層状の成形体５や、複数層が積層した成形体を製造することができる。
【００６５】
以上のような成形体の製造方法によれば、光造形法における硬化物の厚み制御をより簡便に行うことができる。
【００６６】
［第４実施形態］
図５は、第４実施形態の成形体の製造方法を示す工程図である。
【００６７】
図５（ａ）に示す成形体（被成形体）６は、例えば光造形法を用いて作製した成形体である。光造形法を用いて作製した成形体６は、高さ方向に複数層を積層して成形するが、層の端部に段差（図中、符号６ｘで示す）が生じ、なめらかな表面となりにくい。これは、通常の光造形法では、光の照射方向が複数層の積層方向と一致しているため、積層方向に対し傾斜する面の形成が困難であることに起因している。
【００６８】
このような成形体６に対し、まず、図５（ａ）に示すように、段差部分６ｘに、上記第１実施形態の製造方法と同様に、光ファイバー１４の端部に付着させた樹脂２を供給する。その際、光ファイバー１４からの光照射方向が、積層方向に対して成形体６の内向き傾斜するように光ファイバー１４の姿勢を制御する。
【００６９】
次いで、光射出口１４１ａと成形体６の表面との離間距離を所望の値に制御する（制御する工程）。離間距離の制御は、成形体６の実測値に基づいて行ってもよく、例えば、成形体６を製造する際に用いるＣＡＤデータに基づいた概算値に基づいて行ってもよい。
【００７０】
次いで、光射出口１４１ａと、被成形体１の表面に供給された樹脂２と、を接触させた状態で、光射出口１４１ａから樹脂２に光Ｌを照射する（光照射を行う工程）。
これにより、図５（ｂ）に示すように、新たな硬化物７で段差部分６ｘを埋めることができ、成形体の表面の段差を低減させることができる。
【００７１】
また、本実施形態の製造方法によれば、被成形体として種々の形状を有するものを採用することができ、所定の形状の被成形体にさらに構造を追加することが可能となる。例えば、目的とする成形体の大まかな形状を光造形で成形し、次いで、本実施形態の製造方法を用いて、目的とする成形体の微細な形状を成形する、といった段階的な成形が可能となる。このような段階的な成形を行うと、微細な形状を成形する加工精度ですべての作業を行った場合と比べ、作業時間を短縮することができる。
【００７２】
［第５実施形態］
図６は、第５実施形態の成形体の製造方法を実施するために用いる製造装置２００の一例を示す模式図である。図６（ａ）は製造装置２００の全体構成を示す図であり、第１実施形態の図１に対応する図である。図６（ｂ）は、製造装置２００における光ファイバー１４の他端側を示す拡大図である。
【００７３】
図６（ａ）に示すように、製造装置２００は、光Ｌを照射する光源部１０と、被成形体１を保持する保持部２０と、被成形体１の表面に樹脂２を供給する供給部３０と、光源部１０、保持部２０および供給部３０の運転を制御する制御部（不図示）と、を有している。製造装置２００は、第１実施形態で示した製造装置１００と供給部３０の構成が異なっており、他の構成は共通している。
【００７４】
供給部３０は、樹脂２を貯めるタンク３１と、樹脂２を流動させるポンプ３２と、樹脂２が流動する配管３３と、を有している。
【００７５】
ポンプ３２は、配管３３の経路内に配置され、制御部からの指示により所定量の樹脂２を配管３３内に流動させる。
【００７６】
配管３３は、一端がタンク３１に接続され、他端が被成形体１の表面に配置している。配管３３には、ポンプ３２と他端との間において光ファイバー１４が挿入されている。配管３３の他端からは、光ファイバー１４の他端が露出している。
【００７７】
詳しくは、図６（ｂ）に示すように、光ファイバーの他端１４ａは、配管３３の他端３３ａよりも外部に突出している。配管３３内を流動する樹脂２は、他端３３ａから排出され、被成形体１の表面１ａに供給される。供給される樹脂２は、光ファイバー１４の他端１４ａに接触しながら表面１ａに供給される。
【００７８】
このような構成の製造装置２００を用いると、例えば、被成形体１の表面１ａに樹脂２を連続的に供給し、光射出口１４１ａと成形体６の表面との離間距離を所望の値に制御し、光射出口１４１ａと、被成形体１の表面に供給された樹脂２と、を接触させた状態で、光射出口１４１ａから樹脂２に光Ｌを照射することで、高さが離間距離Ｈに制御された成形体８を容易に製造することができる。
【００７９】
なお、まず光射出口１４１ａと成形体６の表面との離間距離を制御した後に、供給部３０から表面１ａに樹脂２の供給を開始しつつ光照射を行うこととしてもよい。
【００８０】
以上のような成形体の製造方法によれば、光造形法における硬化物の厚み制御をより簡便に行うことができる。
【００８１】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００８２】
例えば、上述した光ファイバー１４の代わりに、光射出口１４１ａに光射出口に正の屈折力を有するレンズを設けた光ファイバーを用いて成形体を製造することとしてもよい。レンズを設けることで、光射出口１４１ａから離れたレンズの焦点位置で樹脂２を硬化させることができる。そのため、硬化物が光射出口１４１ａに付着しにくく、成形体の破損を抑制することができる。
【００８３】
また、上記第２実施形態においては、樹脂２の塗膜を形成した後に光射出口１４１ａと表面１ａとの離間距離を制御することとしたが、予め光射出口１４１ａと表面１ａとの離間距離を制御した後に、光射出口１４１ａに接触するように樹脂２を供給することとしてもよい。
【００８４】
［実施例］
以下に本発明を実施例により説明するが、本発明はこれらの実施例に限定されるものではない。
【００８５】
本実施例においては、上述した図１の製造装置を用いた。各構成については、以下の装置を用い確認実験を行った。
光ファイバー：シングルモード光ファイバー（ＳＭ３００、Ｔｈｏｒｌａｂｓ社製）
レーザー光源：ＣＵＢＥ  ３７５−１６Ｃ（ＣＯＨＥＲＥＮＴ社製、発振波長：３７７ｎｍ）
光硬化性樹脂：ＴＳＲ−ＤＡ３（開発品、シーメット社製、Opt. Mater. Express, vol. 3, Issue 6, pp.875-883 (2013).の記載を参照）
【００８６】
（光照射条件の影響）
スライドグラス上に光硬化性樹脂を配置し、光硬化性樹脂に光ファイバーの先端を接触させた状態で光照射を行い、円柱状の成形体を製造した。その際、光照射条件として、光照射時間、およびレーザー光源の出力を変化させて、得られる成形体の直径を測定した。成形体の直径は、走査型電子顕微鏡により撮像した顕微鏡写真から求めた。
【００８７】
図７は、光照射条件が成形体の形状への影響を調べた実験結果を示すグラフである。図７において、横軸は光照射時間（単位：秒）を示し、縦軸は成形体の直径（単位：μｍ）を示している。
【００８８】
図に示すように、照射時間が長いほど成形体の直径は増加傾向にあり、レーザー光の出力を増加させると成形体の直径は増加傾向にあることが分かった。
【００８９】
（成形体の製造）
第１実施形態で示した方法で、さらに光照射をしながらスライドグラスと光ファイバーの先端とを相対移動させることで、成形体を製造した。成形条件は、以下の通りであった。
レーザー光源出力（射出光強度）：０．１μＷ
走査速度：１０μｍ／秒
【００９０】
図８に得られた成形体の顕微鏡写真を示す。
図８（ａ）〜（ｃ）の成形体は、スライドグラスと光射出口との離間距離を１０μｍに制御して製造した。
図８（ｄ）の成形体は、スライドグラスと光射出口との離間距離を１０μｍに制御して第１層目を形成し、その後、スライドグラスと光射出口との離間距離を２μｍずつ離間させながら、各層の高さを制御して複数層を積層させた。
【００９１】
図８（ａ）〜（ｃ）に示すように、スライドグラス上の任意の箇所に、光ファイバーの先端に付着させた光硬化性樹脂のみを用いて文字を描くことができた。
また、図８（ｄ）に示すように、複数層を積層させたピラミッド状の立体を成形することができた。
【００９２】
以上の結果から、本発明が有用であることが分かった。
【符号の説明】
【００９３】
１、６…被成形体、１ａ…表面、２…樹脂（光硬化性樹脂）、３，４，５，６，８…成形体）、Ｈ…離間距離、Ｌ…光、１４…光ファイバー、１４１ａ…光射出口
【図１】
2015085626.tif 000003
【図２】
2015085626.tif 000004
【図３】
2015085626.tif 000005
【図４】
2015085626.tif 000006
【図５】
2015085626.tif 000007
【図６】
2015085626.tif 000008
【図７】
2015085626.tif 000009
【図８】
2015085626.tif 000010